(57)【特許請求の範囲】
【請求項１】
内外装用の装飾シートであって、
基材と、下地材の装飾を目的としたフィルム部材と、を含む基材層と、
前記基材層の表面に積層されると共に、粘着剤を有する粘着剤層と、を備え、
前記粘着剤層は、前記基材層の前記表面とは反対側の主面に設けられた複数の突部を有し、
前記突部は、先端に尖形状の頂部を有し、
前記粘着剤の２０℃におけるせん断貯蔵弾性率は、２．０×１０５Ｐａ以上であり、
前記粘着剤の２０℃におけるせん断貯蔵弾性率は、１．０×１０７Ｐａ以下である、装飾シート。
【請求項２】
前記粘着剤は、ガラス転移温度が１０℃以下であるアクリル系粘着ポリマーと、ガラス転移温度が６０℃以上であるアクリル系非粘着ポリマーと、を含む粘着組成物の硬化物である、請求項１記載の装飾シート。
【請求項３】
前記粘着剤は、フィラーを含む、請求項２記載の装飾シート。
【請求項４】
前記フィラーは、ＴｉＯ２からなる、請求項３記載の装飾シート。
【請求項５】
前記突部の形状は、錐形状である、請求項１〜４の何れか一項記載の装飾シート。
【請求項６】
前記粘着剤層の前記主面における単位面積当たりの前記突部の数は、１５個／ｍｍ２以上で、且つ３０００個／ｍｍ２以下である、請求項１〜５の何れか一項記載の装飾シート。
【発明の詳細な説明】
【技術分野】
【０００１】
本発明の一側面は、内外装の化粧材として用いられる装飾シートに関する。
【背景技術】
【０００２】
表面に微細化構造を有する感圧接着剤が接着された装飾用途の伸縮性ポリマーフィルム（例えば、特許文献１参照）が知られている。
【先行技術文献】
【特許文献】
【０００３】
【特許文献１】特許３５５００９６号公報
【発明の概要】
【発明が解決しようとする課題】
【０００４】
この種のフィルムを内外装用の化粧材として用い、プライマー処理等が施された下地材に貼り付けると、高い粘着力を期待でき、剥がれ難い。その結果、一度貼ると、その後の位置調整（Slidability）や再配置（Repositionability）が難しくなり、施工に熟練度が必要になり、施工性の向上には更なる工夫や改良が必要になる。
【課題を解決するための手段】
【０００５】
本発明の一形態は、内外装用の装飾シートであって、基材層と、基材層の表面に積層されると共に、粘着剤を有する粘着剤層と、を備え、粘着剤層は、基材層の表面とは反対側の主面に設けられた複数の突部を有し、突部は、先端に尖形状の頂部を有し、粘着剤の２０℃におけるせん断貯蔵弾性率は、２．０×１０５以上である。
【０００６】
プライマーが塗布された下地材などの被接着対象物上に、この装飾シートを配置すると、粘着剤層は複数の頂部を介して被接着対象物に接触した状態になる。つまり、粘着剤層は、実質的に複数の突部が被接着対象物に点接触、あるいは線接触した状態になり、面接触している状態に比べ、粘着剤層と被接着対象物との接触面積は小さくなる。特に、この装飾シートでは、粘着剤層を形成する粘着剤の２０℃におけるせん断貯蔵弾性率が２．０×１０５以上であるので、粘着剤層に対して外的な押圧力を付与しない限り、複数の突部は潰れ難く、形状安定性が高い。その結果、装飾シートを被接着対象物上に配置しただけの状態、例えば、仮置き状態では装飾シートを被接着対象物に沿ってスライドさせ易く、また、装飾シートを被接着対象物から剥がし易い。つまり、被接着対象物上に装飾シートを配置しただけの状態であれば位置調整や再配置を容易に行うことができる。
【発明の効果】
【０００７】
本発明の一側面によれば、被接着対象物上に配置された装飾シートの位置調整及び再配置が容易となる。
【図面の簡単な説明】
【０００８】
【図１】本発明に係る装飾シートの一実施形態を示す断面図である。
【図２】図１に示す装飾シートにおける粘着剤層の突部を示す断面斜視図である。
【図３】（ａ）は、図２に示す突部を示す拡大断面図である。（ｂ）は、変形例に係る突部を示す拡大断面図である。
【図４】（ａ）は、図１に示す装飾シートを下地材に沿って仮置きした状態を示す断面図である。（ｂ）は、（ａ）に示す装飾シートを下地材に対して押圧力を付与した状態を示す断面図である。
【図５】粘着剤のせん断貯蔵弾性率を示すグラフである。
【図６】本発明に係る装飾シートの他の実施形態おける粘着剤層の突部を示す断面斜視図である。
【図７】（ａ）は、比較例２に係る粘着剤層の突部を示す断面斜視図である。（ｂ）は、（ａ）に示す突部を示す拡大断面図である。
【発明を実施するための形態】
【０００９】
以下、添付図面を参照して、本発明の実施形態について説明する。なお、以下の説明において同一または相当要素には同一符号を付し、重複する説明を省略する。
【００１０】
本明細書における用語「装飾シート」とは、建築用途に用いられるシート状の化粧材を広く含む。また、「内外装用」とは、屋内の床面、壁面、天井面等に貼り付けられる化粧材用途のみならず、実質的には屋外と解される軒天などに貼り付けられる化粧材用途も含まれる。「粘着剤層」とは、装飾シートを下地材に接着する粘着剤を有する接着層である。「突部」とは、基材層の表面とは反対側に向かって突出する粘着剤層の一部である。「尖形状」とは、先端が尖っている形状を意味し、先端が平坦である形状を除く意味であるが、一点が尖っている錐状に限定されず、尖っている先端が稜線状に連続する形状も含まれる。また、微視的には先端が湾曲した形状も含まれる。
【００１１】
図１は、本発明に係る装飾シートの一実施形態を示す断面図である。図１に示されるように、装飾シート１は、基材層２と、基材層２の表面２ａに積層された粘着剤層３と、を備えている。装飾シート１は、粘着剤層３における基材層２とは反対側の主面３ａにライナー４を備えてもよい。ライナー４は、例えば、剥離紙等であり、未使用時に粘着剤層３を保護する。
【００１２】
装飾シート１では、例えばライナー４が粘着剤層３の主面３ａから剥離されて主面３ａが露出され、下地材６に沿って配置される。下地材６は、装飾シート１を接着する対象の物品（被接着対象物）である。装飾シート１が内外装の化粧材として用いられる場合、下地材６は、例えばプラスターボードである。下地材６には、粘着剤層３と下地材６との粘着力を向上させるためのプライマー７が塗布されることがある。以下の説明では、プライマー７が塗布されていない下地材６だけでなく、プライマー７が塗布された下地材６を含めて、単に「下地材６」と記載する場合がある。
【００１３】
基材層２は、装飾シート１の基材と、必要に応じて下地材６の装飾を目的とした装飾や着色が施される基部となるフィルム部材と、を含む層である。基材層２は、それ自体が顔料を含むことで着色されていてもよく、あるいは透明であってもよい。また、基材層２は、装飾のための印刷模様が形成された印刷層を含んでいてもよい。印刷模様は、フィルム部材の上にトナー又はインクの着色剤等を用いて形成することができる。印刷模様は、グラビア印刷、静電印刷、スクリーン印刷、インクジェット印刷、オフセット印刷等の印刷技術を用いることにより形成することができる。
【００１４】
基材層２の基材に含まれるポリマー（樹脂）として、ポリ塩化ビニル（ＰＶＣ）、ポリウレタン、ポリエチレン、ポリプロピレン、塩化ビニル−酢酸ビニル、アクリル、セルロース、及びフッ素樹脂からなる群より選択される少なくとも１種が挙げられる。フィルム部材は単層であってもよく、複数の層の積層体であってもよい。基材層２で使用されるポリマーは、好ましくはポリ塩化ビニルである。この場合、可塑剤としてジエチルヘキシルフタレート（ＤＯＰ）可塑剤、トリメリット酸系可塑剤、ポリエステル系可塑剤等を含んでもよい。可塑剤の添加量は樹脂に対して５重量％以上且つ４０重量％以下、好ましくは２５重量％である。可塑剤の量が多過ぎると基材層２の機械的強度が低下して十分な耐引っ掻き性及び耐摩耗性が得られず、他方可塑剤量が少な過ぎると基材層２の柔軟性が低下し三次曲面への追従性が悪くなり、その結果施工性が悪くなる。さらに、安定剤として、Ｂａ系安定剤、Ｚｎ系安定剤、抗酸化剤等の安定剤を樹脂に対して０．５重量％以上且つ８重量％以下、好ましくは１重量％以上且つ３重量％以下含有し、エチレン／酢酸ビニル共重合体（ＥＶＡ）、ポリメタクリル酸メチル（ＰＭＭＡ）のごとき加工助剤を樹脂に対して１重量％以上且つ１０重量％以下、好ましくは３重量％以上５重量％以下含有してもよい。
【００１５】
基材層２は、光輝層を有していてもよい。光輝層は、基材層２に真空蒸着、スパッタ、イオンプレーティング、めっきなどによって形成されたアルミニウム、ニッケル、金、白金、クロム、鉄、銅、スズ、インジウム、銀、チタニウム、鉛、亜鉛、ゲルマニウムなどの金属、これらの合金又は化合物を含む金属薄膜を含んでいてもよい。
【００１６】
基材層２は、粘着剤層３が積層される表面２ａと、表面２ａとは反対側の表面とを有し、以下では、当該反対側の表面を、便宜的に背面２ｂという。基材層２は、背面２ｂに背面保護層を有していてもよい。背面保護層は、ポリエチレンテレフタレート（ＰＥＴ）などのポリエステル、ポリ塩化ビニル、ポリイミド、ポリウレタン、アクリル樹脂、エポキシ樹脂、フッ素樹脂などの樹脂のフィルムを基材層２の背面２ｂに直接又は接合層を介して積層することによって、あるいは樹脂組成物を基材層２の背面２ｂに塗布して乾燥することによって形成することができる。背面保護層には、目的とする用途に応じて光沢仕上げ又は艶消し仕上げを施すことができる。
【００１７】
基材層２は、背面２ｂにエンボス加工により凹凸形状を有してもよい。凹凸形状のパターン又は模様は、規則的でも不規則であってもよく、特に限定されないが、例えば、万線状、木目、砂目、石目、布目、梨地、皮絞、マット、ヘアライン、スピン、文字、記号、幾何学図形などとすることができる。
【００１８】
基材層２は、可塑剤、充填材、ガラス繊維などの強化剤、酸化亜鉛、酸化チタンなどの顔料、酸化防止剤、紫外線吸収剤、熱安定剤などの添加剤を含んでもよい。
【００１９】
基材層２の厚さは、例えば、０．４ｍｍ以下、より好ましくは０．３５ｍｍ以下、更に好ましくは０．３ｍｍ以下である。一方、基材層２の厚さは、あまり薄いと取り扱いが困難になるおそれがあるため、例えば０．０５ｍｍ以上であることが好ましい。
【００２０】
粘着剤層３は、装飾シート１を下地材６に接着する粘着剤を有する接着層である。図２及び図３（ａ）に示されるように、粘着剤層３は、複数の突部１０を有する。突部１０は、粘着剤層３における基材層２の表面２ａとは反対側の主面３ａに設けられている。突部１０は、基材層２の表面２ａとは反対側に向かって突出する粘着剤層３の一部である。突部１０では、基材層２に沿っての断面積が先端側に向かうにつれて徐々に減少する。
【００２１】
突部１０の形状は、限定されないが、例えば、三角錐、四角錐、その他の多角錐のほか、円錐等を使用できる。一実施形態では、突部１０の形状は、正四角錐形状（ピラミッド状）である。複数の突部１０は互いに隣接し、接続部１１（正四角錐の各底辺）を介して連続して並んでいる。正四角錐の各底辺の長さＡ（図３参照）は、一例として１０μｍ以上且つ４００μｍ以下であり、例えば、２０μｍ以上且つ３００μｍ以下、あるいは２０μｍ以上且つ２００μｍ以下である。
【００２２】
突部１０は、少なくとも粘着剤層３と下地材６とが接触していない状態において、その先端１２に尖形状の頂部１２ａを有する。頂部１２ａは、基材層２に垂直な頂部１２ａを含む断面において頂部１２ａを頂点として基材層２とは反対側に尖っている形状をなす角部を形成する。一実施形態では、頂部１２ａは、正四角錐の頂点を含む頂部である。正四角錐の頂点の角度α（図３参照）は、一例として３０°以上且つ１６０°以下であり、例えば、６０°以上且つ１３０°以下である。なお、正四角錐の頂部１２ａから当該正四角錐の仮想的な底面までの高さＢ（図３参照）は、一例として８μｍ以上且つ１１０μｍ以下であり、例えば、１０μｍ以上且つ３５μｍ以下である。
【００２３】
突部１０の密度は、例えば１５個／ｍｍ２以上且つ３０００個／ｍｍ２以下である。また、突部１０の密度は、好ましくは、２０個／ｍｍ２以上且つ２００個／ｍｍ２以下である。なお、突部１０の密度とは、粘着剤層３の主面３ａにおける単位面積当たりの突部１０の数を意味する。突部１０の密度を上記の範囲とすることにより、粘着剤層３と下地材６との接触面積が適切となり、粘着剤層３と下地材６との粘着力が適切となる。
【００２４】
複数の突部１０の形状等は、ライナー４上に形成された凹凸の形状等によって決まる。例えばライナー４には、突部１０に対応する形状を有する凹凸が形成されている。複数の突部１０は、凹凸が形成されたライナー４上に粘着剤溶液を塗布し、その粘着剤溶液を乾燥させることで形成される。粘着剤層３の厚さは、施工性と接着力のバランスをとる観点から、１０μｍ以上且つ１００μｍ以下であり、例えば、３０μｍ以上且つ５０μｍ以下である。
【００２５】
なお、他の形態として、突部１０の形状が複数の階段状の側面を有する形状であってもよい、すなわち、円錐台又は多角錐台の頂面に更に円錐又は多角錐が設けられた形状である。例えば、２段四角錐であってもよい。２段四角錐は、図３（ｂ）に示されるように、四角錐台の頂面に小四角錐が更に設けられた形状である。この場合、先端１２は、小四角錐の先端であり、頂部１２ａは小四角錐の頂点であってもよい。複数の突部１０は、主面３ａに沿って互いに所定距離離間して並ぶように設けてもよい。突部１０は、当該突部１０に隣接する他の突部１０と接続する接続部１１（２段四角錐の間の離間部分）を介して互いに連続して並んでいてもよい。
【００２６】
粘着剤層３に使用される粘着剤は、一例として、アクリル系粘着ポリマーと、アクリル系非粘着ポリマーと、を含む粘着組成物の硬化物である。また、粘着剤は、粘着組成物中に分散して存在する微粒子（フィラー）を含んでもよい。フィラーとしては、一例として、二酸化チタン（ＴｉＯ２）を用いることができる。フィラーは、この例に限定されない。一実施形態において、二酸化チタンをフィラーとして使用する場合、二酸化チタンの平均粒径は、０．１０μｍ以上且つ０．５０μｍ以下、あるいは、０．１５μｍ以上且つ０．３０μｍ以下である。なお、ここでいう粒径とは、凝集粒子（二次粒子）ではなく一次粒子のを粒径をいう。フィラーの平均粒径をこの範囲にすることで、より均一に粘着剤中にフィラーを分散させることができる。なお、二酸化チタンの平均粒径は、レーザー回折／散乱式粒度分布測定を用いて決定することができる体積累積粒径Ｄ５０である。また、二酸化チタンの配合量は、例えばフィラーを除く粘着剤組成１００重量部に対し、１５質量部以上且つ１５０質量部以下、あるいは、２０質量部以上且つ１００質量部以下である。上記範囲でフィラー量を調整することで、粘着剤の粘着性を維持しながら、粘着剤のせん断貯蔵弾性率を調整することができると共に、副次的な効果として、基材層２が透明な場合は、二酸化チタンが白色顔料としても機能して粘着剤層３を白色化させ、装飾シート１に隠蔽効果を付加することも可能となる。
【００２７】
アクリル系粘着ポリマーは、具体的には、粘着性アクリル系ホモポリマー及びコポリマーからなる群より選択される少なくとも１種のアクリル系粘着ポリマーを含む。例えば、アクリル系粘着ポリマーは、メチルアクリレート、ブチルアクリレート、イソアミルアクリレート、イソオクチルアクリレート、２−エチルヘキシルアクリレート、アクリル酸、メタクリル酸、アクリルアミド、メタクリルアミド、アクリロニトリル、及びエタクリロニトリルからなる群より選択されるモノマーのホモポリマー又は２種以上のこれらモノマーのコポリマーを含む。
【００２８】
アクリル系非粘着ポリマーは、具体的には、メタクリル酸メチル、メタクリル酸ブチル、及びメタクリル酸（ジメチルアミノ）エチルからなる群より選択されるモノマーのホモポリマー又は２種以上のこれらモノマーのコポリマーを含む。アクリル系非粘着ポリマーは、塩基性アクリルポリマーであってもよい。
【００２９】
一実施形態では、アクリル系粘着ポリマーの重量平均分子量は１０万以上且つ８０万以下である。例えば、アクリル系粘着ポリマーの重量平均分子量は約６２万である。また、アクリル系非粘着ポリマーの重量平均分子量は３万以上且つ１０万以下である。例えば、アクリル系非粘着ポリマーの重量平均分子量は約６．８万である。アクリル系粘着ポリマーの重量平均分子量、及びアクリル系非粘着ポリマーの重量平均分子量は、ＧＰＣ（ゲルパーミエーションクロマトグラフ）法により標準ポリスチレンを用いて決定される。
【００３０】
アクリル系粘着ポリマー及びアクリル系非粘着ポリマーは、上記モノマー、又は上記モノマーの混合物を、通常のラジカル重合方法、例えば溶液重合、懸濁重合、乳化重合、塊状重合などを用いて重合することにより得ることができる。重合開始剤として、過酸化ベンゾイル、ラウロイルペルオキシド、ビス（４−ｔｅｒｔ−ブチルシクロヘキシル）ペルオキシジカーボネートなどの有機過酸化物、２，２’−アゾビスイソブチロニトリル、２，２’−アゾビス（２−メチルブチロニトリル）、ジメチル−２，２−アゾビス（２−メチルプロピオネート）、４，４’−アゾビス（４−シアノバレリアン酸）、２，２’−アゾビス（２−メチルプロピオン酸）ジメチル、アゾビス（２，４−ジメチルバレロニトリル）（ＡＶＮ）などのアゾ系重合開始剤などを用いることができる。
【００３１】
アクリル系粘着ポリマー及びアクリル系非粘着ポリマーは、架橋剤で架橋されていてもよい。架橋剤としては、イソシアネート化合物、メラミン化合物、ポリ（メタ）アクリレート化合物、エポキシ化合物、アミド化合物、ビスアミド化合物、例えば、１，１’−イソフタロイル−ビス（２−メチルアジリジン）などの二塩基酸のビスアジリジン誘導体などが使用できる。架橋剤としては、イソシアネート化合物、特にヘキサメチレンジイソシアネートを用いることが好ましい。架橋剤の添加量は、架橋剤の種類にもよるが、アクリル系粘着ポリマーとアクリル系非粘着ポリマーとの合計である１００質量部に対して、通常約０．１質量部以上、約１０質量部以下である。架橋剤は、好ましくは、ビスアミド系化合物（例えば、１，１’−イソフタロイル−ビス（２−メチルアジリジン）を用いることができる。
【００３２】
アクリル系粘着ポリマーのガラス転移温度は、１０℃以下であることが好ましい。また、アクリル系非粘着ポリマーのガラス転移温度は、６０℃以上であることが好ましい。ガラス転移点は、各ポリマーがｎ種類のモノマーから共重合されているとして、ＦＯＸの式（下式）より求めることができる。
【数１】
0006715594.tif 000002
但し、
Ｔｇ１：成分１のホモポリマーのガラス転移温度
Ｔｇ２：成分２のホモポリマーのガラス転移温度
・・・
Ｔｇｎ：成分ｎのホモポリマーのガラス転移温度
Ｘ１：重合の際に添加した成分１のモノマーの質量分率
Ｘ２：重合の際に添加した成分２のモノマーの質量分率
・・・
Ｘｎ：重合の際に添加した成分ｎのモノマーの質量分率
Ｘ１＋Ｘ２＋・・・＋Ｘｎ＝１
【００３３】
粘着剤のせん断貯蔵弾性率は、周波数１．０Ｈｚの試験条件、及び雰囲気温度２０℃において（以下、単に「２０℃における」ともいう）、２．０×１０５以上であり、更に、３．０×１０５以上とすることができ、更に、４．０×１０５以上とすることができる。また、粘着剤の２０℃におけるせん断貯蔵弾性率は、１．０×１０７以下、あるいは１．０×１０６以下とすると有利である。せん断貯蔵弾性率は、粘弾性体に正弦せん断歪みを与えた場合における複素弾性率の実数部分であり、粘弾性体の硬さを表す指標である。せん断貯蔵弾性率は、具体的には、以下のようにして測定することができる。
【００３４】
せん断貯蔵弾性率は、例えば、動的粘弾性測定装置ＡＲＥＳ（ティー・エイ・インスツルメント・ジャパン株式会社製）を使用して測定することができる。この測定方法では、まず、厚さ約３ｍｍ、直径約７．９ｍｍとなるように打ち抜いて試験体を形成する。この試験体に対し、所定のせん断モードで試験体をねじるように力を加えながら、せん断貯蔵弾性率Ｇ’を測定する。ここでのせん断モードは、試験体の厚さ方向を軸とする円周方向において試験体をねじるように力を加えるモードである。力を加える方向は、周波数１．０Ｈｚで円周方向の時計回り及び反時計回りで交互に変わる。雰囲気温度は、例えば−６０℃以上且つ２００℃以下の範囲で、その昇温速度は５．０℃／秒としてもよい。このようにして計測したせん断貯蔵弾性率Ｇ’を、図５に示す。
【００３５】
図５は、粘着剤のせん断貯蔵弾性率を示すグラフである。図５において、粘着剤Ｘのプロットは、アクリル系粘着ポリマー、アクリル系非粘着ポリマー、及びフィラーを含む粘着剤の物性（せん断貯蔵弾性率の温度特性）に対応するプロットである。粘着剤Ｙのプロットは、アクリル系粘着ポリマー及びアクリル系非粘着ポリマーを含むが、フィラーを含まない粘着剤の物性に対応するプロットである。粘着剤Ｚのプロットは、アクリル系粘着ポリマーを含むが、アクリル系非粘着ポリマー及びフィラーを含まない粘着剤の物性に対応するプロットである。
【００３６】
図５に示されるように、粘着剤Ｚのせん断貯蔵弾性率Ｇ’（粘弾性）は、雰囲気温度２０℃において２．０×１０５以下である。粘着剤Ｚは、粘着剤Ｘ又は粘着剤Ｙよりも下地材６等の被接着対象物に対する濡れ性（被接着対象物の表面上に広がって当該表面に密着する性質）が比較的高い。仮に、このような粘着剤Ｚを、複数の突部１０を有する粘着剤層３として用いると、例えば粘着剤層３を下地材６上に外的な押圧力を付与しないで仮置きした状態であっても、複数の突部１０が潰れ易くなり、複数の突部１０が下地材６に面接触する状態になり易くなる。つまり、突部１０の形状安定性が比較的低くなる。
【００３７】
これに対し、粘着剤Ｘ及び粘着剤Ｙのプロットは、粘着剤Ｚのプロットに対して上方に分布している。具体的には、粘着剤Ｘ及び粘着剤Ｙのせん断貯蔵弾性率Ｇ’は、２０℃において２．０×１０５以上である。粘着剤Ｘ及び粘着剤Ｙは、粘着剤Ｚよりも下地材６等の被接着対象物に対する濡れ性が比較的低い。このような粘着剤Ｘ又は粘着剤Ｙを、複数の突部１０を有する粘着剤層３として用いると、例えば粘着剤層３を下地材６上に仮置きした状態においては、外的な押圧力を付与しない限り、複数の突部１０が潰れ難くなり、複数の突部１０が下地材６に点接触する状態を維持し易くなる。つまり、突部１０の形状安定性が比較的高くなる。また、粘着剤Ｘ及び粘着剤Ｙのせん断貯蔵弾性率Ｇ’は、２０℃において１．０×１０７以下、あるいは１．０×１０６以下である。よって、粘着剤Ｘ及び粘着剤Ｙは、粘弾性の観点から粘着剤としての性質を有する（Dahlquist criterion、出典・粘着ハンドブック（日本粘着テープ工業会））。このような粘着剤Ｘ又は粘着剤Ｙを、複数の突部１０を有する粘着剤層３として用いると、例えば押圧力を受けることで、今度は突部１０が潰れて面接触した状態になり、粘着剤層３に適切な粘着力を付与できる。
【００３８】
なお、粘着剤のせん断貯蔵弾性率Ｇ’（粘弾性）は、アクリル系粘着ポリマーとアクリル系非粘着ポリマーとの混合比、あるいは二酸化チタン等のフィラー添加量等で調整できる。また、所望のせん断貯蔵弾性率Ｇ’となるガラス転移温度のアクリル系粘着ポリマーを選択したり、ガラス転移温度が互いに異なる複数のアクリル系粘着ポリマー同士の混合比によって調整することもできる。
【００３９】
一実施形態において、粘着剤は、ガラス転移温度が低いアクリル系粘着ポリマーと、ガラス転移温度が高いアクリル系非粘着ポリマーとを混合することで、粘着剤のせん断貯蔵弾性率Ｇ’を調整することができる。例えば、ガラス転移温度が１０℃以下、−２０℃以下、あるいは−４０℃以下のアクリル系粘着ポリマーと、ガラス転移温度が６０℃以上であるアクリル系非粘着ポリマーとの混合物を使用できる。
【００４０】
ライナー４としては、紙（例えばクラフト紙）又はポリマー材料（例えば、ポリエチレン又はポリプロピレンなどのポリオレフィン、エチレンビニルアセテート、ポリウレタン、ポリエチレンテレフタレートなどのポリエステルなど）から調製されるものが挙げられる。ライナー４は、必要に応じてシリコーン含有材料又はフルオロカーボン含有材料などの剥離剤の層でコーティングされていてもよい。ライナー４の厚さは、一般に、約５μｍ以上、約１５μｍ以上又は約２５μｍ以上、約３００μｍ以下、約２００μｍ以下又は約１５０μｍ以下である。
【００４１】
装飾シート１は、一般家屋、集合住宅、ビル又はその他の建築物の壁面、天井面、床面又はパーティションなどに貼付することにより好適に使用される。
【００４２】
次に、装飾シート１の作用、効果を説明する。図４（ａ）に示されるように、下地材６上に装飾シート１を配置しただけの状態、例えば、仮置き状態では、粘着剤層３は、複数の頂部１２ａを介して下地材６に接触した状態になる。つまり、仮置き状態の粘着剤層３は、実質的に複数の突部１０が下地材６に点接触した状態に過ぎず、面接触している状態に比べ、粘着剤層３と下地材６との接触面積は小さくなる。特に、この装飾シート１では、粘着剤層３を形成する粘着剤の２０℃におけるせん断貯蔵弾性率が２．０×１０５以上であり、粘着剤層３に対して外的な押圧力を付与しない限り、複数の突部１０は潰れ難く、形状安定性が高い。その結果、例えば、仮置き状態の装飾シート１は、下地材６に沿ってスライドさせ易く、また、装飾シート１を下地材６から剥がし易い。つまり、下地材６上に装飾シート１を配置しただけの状態であれば位置調整や再配置を容易に行うことができる。
【００４３】
なお、粘着剤層３の突部１０は錐状であり、複数の突部１０は、下地材６に対して実質的に点接触した状態になるため、位置調整の際に、装飾シート１を下地材６に沿って等方的にスライドさせ易い。
【００４４】
装飾シート１の位置調節や再配置を行い、装飾シート１の下地材６に対する位置が決まると、図４（ｂ）に示されるように、装飾シート１を下地材６に向かって十分に押圧する。この押圧によって粘着剤層３は押圧力を受ける。ここで、装飾シート１の場合、粘着剤層３を形成する粘着剤の２０℃におけるせん断貯蔵弾性率Ｇ’は１．０×１０７以下、あるいは１．０×１０６以下である。そのため、装飾シート１が外的な押圧力を受けた際に、今度は突部１０が潰れて面接触した状態になり、粘着剤層３に適切な粘着力を付与できる。つまり、装飾シート１を貼る所定位置が決まると、今度は押圧力を装飾シート１に付与することで装飾シート１を適切に接着させることができる。
【００４５】
以上、本発明の一実施形態について説明したが、本発明は上記実施形態に限定されるものではない。例えば、突部１０の形状は、所定方向に沿って直線状に延在する山型形状であってもよい（図６参照）。この形態の場合、突部１０は尖っている先端が稜線状に連続する形状の頂部１２ａを有する。そして、この形態の場合、仮置き状態では、粘着剤層３の複数の突部１０は、頂部１２ａを介して下地材６に線接触した状態になり、面接触している状態に比べ、粘着剤層３と下地材６との接触面積は小さくなる。また、複数の突部１０は、主面３ａに沿って互いに隣接して並ぶように設けてもよい。また、突部１０は、隣接する他の突部１０と接続する接続部１１（山型形状の両端の谷部）を介して互いに連続して並んでいてもよい。この場合、例えば仮置き状態では、少なくとも山型形状の延在方向に沿って装飾シート１Ａをスライドさせ易い。
【００４６】
以上、実施形態を例に説明したように、本発明の一側面は、内外装用の装飾シートであって、基材層と、基材層の表面に積層されると共に、粘着剤を有する粘着剤層と、を備えている。粘着剤層は、基材層の表面とは反対側の主面に設けられた複数の突部を有し、突部は、先端に尖形状の頂部を有し、粘着剤の２０℃におけるせん断貯蔵弾性率は、２．０×１０５以上である。
【００４７】
このような側面においては、プライマーが塗布された下地材などの被接着対象物上に、この装飾シートを配置すると、粘着剤層は複数の頂部を介して被接着対象物に接触した状態になる。つまり、粘着剤層は、実質的に複数の突部が被接着対象物に点接触、あるいは線接触した状態になり、面接触している状態に比べ、粘着剤層と被接着対象物との接触面積は小さくなる。特に、この装飾シートでは、粘着剤層を形成する粘着剤の２０℃におけるせん断貯蔵弾性率が２．０×１０５以上であるので、粘着剤層に対して外的な押圧力を付与しない限り、複数の突部は潰れ難く、形状安定性が高い。その結果、装飾シートを被接着対象物上に配置しただけの状態、例えば、仮置き状態では装飾シートを被接着対象物に沿ってスライドさせ易く、また、装飾シートを被接着対象物から剥がし易い。つまり、被接着対象物上に装飾シートを配置しただけの状態であれば位置調整や再配置を容易に行うことができる。
【００４８】
また、他の側面に係る装飾シートでは、粘着剤の２０℃におけるせん断貯蔵弾性率は、１．０×１０７以下、あるいは１．０×１０６以下であってもよい。粘着剤の２０℃におけるせん断貯蔵弾性率が１．０×１０７以下、あるいは１．０×１０６以下であるため、押圧力を受けると、今度は突起が潰れて面接触した状態になり、粘着剤層に適切な粘着力を付与できる。つまり、被接着対象物上に装飾シートを配置しただけの状態で位置調整や再配置を行い、所定位置が決まると、今度は押圧力を付与することで装飾シートを適切に接着させることができる。
【００４９】
また、他の側面に係る装飾シートでは、粘着剤は、ガラス転移温度が１０℃以下であるアクリル系粘着ポリマーと、ガラス転移温度が６０℃以上であるアクリル系非粘着ポリマーと、を含む粘着組成物の硬化物であってもよい。これにより、粘着剤のせん断貯蔵弾性率を適切に調整することができる。
【００５０】
また、他の側面に係る装飾シートでは、粘着剤は、フィラーを含んでいてもよい。これにより、粘着剤のせん断貯蔵弾性率をより適切に調整することができる。
【００５１】
また、他の側面に係る装飾シートでは、フィラーは、ＴｉＯ２からなるものであってもよい。
【００５２】
また、他の側面に係る装飾シートでは、突部の形状は、錐形状であってもよい。これにより、装飾シートを下地材等の被接着対象物に沿って等方的にスライドさせて位置調整することが容易となる。
【００５３】
また、他の側面に係る装飾シートでは、粘着剤層の主面における単位面積当たりの突部の数は、１５個／ｍｍ２以上で、且つ３０００個／ｍｍ２以下であってもよい。これにより、例えば、プライマーを塗布された下地材などの被接着対象物と粘着剤層との粘着力を適切に設定することができる。
【実施例１】
【００５４】
以下、実施例に基づいて本発明を更に具体的に説明するが、本発明は実施例に限定されるものではない。
【００５５】
［ライナーサンプルの作成］
表１に示されるような諸元を有するライナーＬ１〜Ｌ６を準備した。ここで、ライナーＬ１によって形成される突部の形状は、図７（ａ）及び図７（ｂ）に示されるような円錐台状であった。先端部は、頂部を有しておらず、約２３μｍの円形頂面を有していた。ライナーＬ２によって形成される突部の形状は、図３（ｂ）に示されるような２段四角錐であり、先端部に頂部を有していた。ライナーＬ３は、平面状であり、粘着剤層３に突部を形成しなかった。
【００５６】
ライナーＬ４、ライナーＬ５、及びライナーＬ６によって形成される突部の形状は、図２に示されるような正四角錐であり、先端部に頂部を有していた。形成される突部の密度は、ライナーＬ４、ライナーＬ５、及びライナーＬ６によってそれぞれ異なっていた。
【００５７】
【表１】
0006715594.tif 000003
【００５８】
［装飾シートサンプルの作成］
まず、フィラーとしてのデュポン社製タイピュアＴＭ酸化チタン、表２に示されるアクリル系非粘着ポリマー（塩基性アクリルポリマー）、及びメチルイソブチルケトン（溶剤）を、重量比２７．５：５５．０：１７．５０の配合で混合し、プレミックス溶液を作成した。プレミックス溶液９重量％と表２に示されるアクリル系粘着ポリマー２６重量％とを混合した液に、架橋剤として表２に示されるビスアミド系化合物（３Ｍ株式会社製「ＲＤ１０５４」）を０．２重量％混合し、第１粘着剤溶液を作成した。
【００５９】
【表２】
0006715594.tif 000004
【００６０】
続いて、作成した第１粘着剤溶液を、Ｌ−２ライナーにナイフコートにより塗布し、粘着剤層を形成した。形成された粘着剤層を９０℃で３分加熱して、粘着剤層の乾燥及び架橋を行った。第１粘着剤溶液の塗布量は、乾燥後における粘着剤層の厚さが４０μｍになる量とした。
【００６１】
続いて、基材層として厚さ１５０μｍのＰＶＣフィルム（スリーエムジャパン株式会社製）を準備した。ＰＶＣフィルムの組成は、ポリ塩化ビニル、可塑剤（フタル酸ジイソノニル）、及び有機系安定剤（アクリル樹脂、ステアリン酸亜鉛）であり、それぞれの質量比は、６６．５：１９．５：１４．０であった。この基材層と、上述の粘着剤層とをドライラミネート加工して、実施例１の装飾シートを得た。
【００６２】
実施例２の装飾シートは、第１粘着剤溶液を塗布するライナーをＬ−５ライナーに変更した以外は、実施例１の装飾シートと同様にして作成した。
【００６３】
実施例３の装飾シートは、第１粘着剤溶液を塗布するライナーをＬ−６ライナーに変更した以外は、実施例１の装飾シートと同様にして作成した。
【００６４】
実施例４の装飾シートは、第１粘着剤溶液を、第２粘着剤溶液に変更した点と、第２粘着剤溶液をＬ−２ライナーに塗布した点以外は、実施例１の装飾シートと同様にして作成した。第２粘着剤溶液は、フィラーを用いない点以外は、第１粘着剤溶液と同様にして作成した。
【００６５】
実施例５の装飾シートは、第１粘着剤溶液を塗布するライナーをＬ−４ライナーに変更した以外は、実施例１の装飾シートと同様にして作成した。
【００６６】
比較例１の装飾シートは、第１粘着剤溶液を塗布するライナーをＬ−３ライナーに変更した以外は、実施例１の装飾シートと同様にして作成した。
【００６７】
比較例２の装飾シートは、第１粘着剤溶液を塗布するライナーをＬ−１ライナーに変更した以外は、実施例１の装飾シートと同様にして作成した。
【００６８】
比較例３の装飾シートは、第１粘着剤溶液を、アクリル系非粘着ポリマー及びフィラーのいずれも用いずに作成した第３粘着剤溶液に変更した点と、第３粘着剤溶液を塗布するライナーをＬ−１ライナーに変更した以外は、実施例１の装飾シートと同様にして作成した。第３粘着剤溶液は、表２に示される粘着性ポリマー１００重量％に対し、架橋剤としてビスアミド系化合物（３Ｍ株式会社製「ＲＤ１０５４」）を１．５２重量％混合することにより作成した。
【００６９】
比較例４の装飾シートは、第１粘着剤溶液を第３粘着剤溶液に変更した点と、第３粘着剤溶液を塗布するライナーをＬ−１ライナーに変更しビーズ入り円錐台とした以外は、実施例１の装飾シートと同様にして作成した。
【００７０】
比較例５の装飾シートは、第１粘着剤溶液を第３粘着剤溶液に変更した点と、第３粘着剤溶液を塗布するライナーをＬ−３ライナーに変更した以外は、実施例１の装飾シートと同様にして作成した。
【００７１】
比較例６の装飾シートは、第１粘着剤溶液を第３粘着剤溶液に変更した点以外は、実施例１の装飾シートと同様にして作成した。
【００７２】
［位置調整に要する力の計測］
実施例１〜５及び比較例１〜６の装飾シートを、それぞれ長さ１００ｍｍ×２５ｍｍ幅にカットし、試験体とした。試験体を貼り付ける下地材として、ＳＵＳ３０４板（７０ｍｍ×１５０ｍｍ×０．５ｍｍ厚み）を準備した。続いて、装飾シートからライナーを剥離し、粘着剤層がＳＵＳ３０４板と接するように試験体を配置し、静止させた。試験体の基材層側に５２．３ｇの重りを載せた。重りを載せてから１０秒経過後、ＳＵＳ３０４板に沿うように（１８０°方向）にプッシュプルゲージ（シンポー社製ＦＧＰ−５０）で試験体を引っ張って、試験体を５０ｍｍ移動させた。その際、プッシュプルゲージの指示値に基づいて位置調整に要する力を記録した。環境温度は、２７℃であった。結果を表３に示す。
【００７３】
なお、試験体の基材層側に５２．３ｇの重りを載せるという意義は、粘着剤層に装飾シート自体の重量（自重）がかかった状態、つまり、装飾シートを仮置きした状態を作るためである。
【００７４】
［位置調整（Slidability on primed surface）試験］
実施例１〜５及び比較例１〜６の装飾シートを、それぞれ長さ１００ｍｍ×２５ｍｍ幅にカットし、試験体とした。試験体を貼り付ける下地材として、厚み９．５ｍｍのプラスターボード（吉野石膏社製）にスリーエムジャパン製ＷＰ−２０００プライマーを塗布して１時間乾燥したものを準備した。続いて、装飾シートからライナーを剥離し、粘着剤層がプライマー処理面と接するように試験体を配置し、静止させた。装飾シートの粘着剤層とプライマー処理面とを接触させた状態で、下地材に沿う方向に装飾シートを移動（スライド）させることを試みた。下地材に沿う方向に装飾シートを滑らかに移動できた場合は「○」と判定し、下地材に沿う方向に装飾シートを移動できなかった場合、又は、下地材に沿う方向に装飾シートを移動できたが引っ掛かりがあった場合は「×」と判定した。結果を表３に示す。
【００７５】
［再配置（Repositionability）試験］
実施例１〜５及び比較例１〜６の装飾シートを、それぞれ長さ１００ｍｍ×２５ｍｍ幅にカットし、試験体とした。試験体を貼り付ける下地材として、厚み９．５ｍｍのプラスターボード（吉野石膏社製）にスリーエムジャパン製ＤＰ−９００Ｎ３プライマーを塗布して１時間乾燥したものを準備した。続いて、装飾シートからライナーを剥離し、粘着剤層がプライマー処理面と接するように試験体を配置し、静止させた。試験体の基材層側に２００ｇの重りを載せた。重りを載せてから１０秒経過後、下地材の法線方向に（９０°方向）に試験体を引っ張った。その際、糊残りや基材層の破壊等を生じることなく試験体を下地材から剥離できた場合は「○」と判定し、そうでない場合を「×」と判定した。結果を表３に示す。
【表３】
0006715594.tif 000005
【００７６】
実施例１〜５の各粘着剤層は、頂点を有する突部を備えており（第１の条件）、更に、粘着剤層を形成する粘着剤の２０℃におけるせん断貯蔵弾性率は２．０×１０５以上であった（第２の条件）。一方で、比較例１、２は、第２の条件は満たすが、第１の条件は満たさなかった。また、比較例３、４、５は、第１の条件、及び第２の条件の両方を満たさなかった。また、比較例６は、第１の条件は満たすが、第２の条件は満たさなかった。そして、実施例１〜５では、表３に示される通り、位置調整の判定結果及び再配置の判定結果は、いずれも「○」であった。一方、比較例１、比較例３〜６は、位置調整の判定結果及び再配置の判定結果は、両方とも「×」であり、比較例２は、再配置の判定結果が「×」であった。つまり、第１の条件、及び第２の条件を満たすことで、位置調整が可能になり、且つ、再配置が可能になるという結果を得ることができた。
【００７７】
また、実施例３と実施例４とを比較した場合、実施例４の方が、実施例３に比べて粘着剤層を形成する粘着剤の２０℃におけるせん断貯蔵弾性率が高い。そして、実施例３と実施例４とについて、位置調整に要する力を比較した場合、実施例３よりも実施例４の方が低くなっている。つまり、粘着剤層を形成する粘着剤のせん断貯蔵弾性率と位置調整に要する力との相関性から位置調整の容易性を定量的に評価した場合、せん断貯蔵弾性率が高い方が突部の形状安定性は高く、その結果、装飾シートを仮置きした状態での位置調整や再配置の容易性という点では有利であるという推測結果を獲ることができる。
【００７８】
また、突部の密度について、実施例２と実施例３とを比較した場合、実施例２の密度は１７４個／ｍｍ２であり、実施例３の密度は２５個／ｍｍ２であった。そして、実施例２、及び実施例３の位置調整に要する力は両方とも１ｋｇ以下である。一方で、実施例５の密度は２５００個／ｍｍ２であり、位置調整に要する力は１ｋｇを超えていた。つまり、突部の密度と位置調整に要する力との相関性から位置調整の容易性を定量的に評価した場合、突部の密度は２００個／ｍｍ２以下であれば、装飾シートを仮置きした状態での位置調整や再配置の容易性という点では有利であるという推測結果を獲ることができる。
【符号の説明】
【００７９】
１，１Ａ…装飾シート、２…基材層、２ａ…表面、３…粘着剤層、３ａ…主面、１０…突部、１２…先端、１２ａ…頂部。
【図１】
0006715594.tif 000006
【図２】
0006715594.tif 000007
【図３】
0006715594.tif 000008
【図４】
0006715594.tif 000009
【図５】
0006715594.tif 000010
【図６】
0006715594.tif 000011
【図７】
0006715594.tif 000012